(57)【特許請求の範囲】
【請求項１】
平滑剤を４０〜７５質量％及び界面活性剤を２５〜６０質量％（合計１００質量％）の割合で含有して成る合成性繊維用処理剤１００質量部当たり、水を２０〜１０００００質量部の割合で含有し、また下記の防腐剤を０．０００５〜０．０１質量％の割合で含有する合成繊維用処理剤エマルションであって、溶存酸素濃度が７ｍｇ／Ｌ以下又は下記の気体発生量が２ｍＬ／Ｌ以下であることを特徴とする合成繊維用処理剤エマルション。
防腐剤：イソチアゾロン系の有機硫黄化合物、ベンズイソチアゾリン系の有機硫黄化合物、ジオキサン系の有機化合物及びジオール系の有機化合物から選ばれる防腐剤
気体発生量：合成繊維用処理剤エマルションを気体が入らないよう容器に密閉し、５０℃で２４時間静置して、この間に合成繊維用処理剤エマルションから発生した気体の容量を、合成繊維用処理剤エマルション１Ｌあたりから発生した５０℃で１気圧下における気体の容量に換算した値
【請求項２】
防腐剤が、イソチアゾロン系の有機硫黄化合物とジオール系有機化合物の混合物である請求項１記載の合成繊維用処理剤エマルション。
【請求項３】
請求項１又は２記載の合成繊維用処理剤エマルションの調製方法であって、調製に用いる合成繊維用処理剤、調製に用いる水及び／又は調製途中のエマルションに溶存気体の低減処理を行なうことを特徴とする合成繊維用処理剤エマルションの調製方法。
【請求項４】
請求項１又は２記載の合成繊維用処理剤エマルションの調製方法であって、下記の工程１Ａ及び工程２Ａを経ることを特徴とする合成繊維用処理剤エマルションの調製方法。
工程１Ａ：調製に用いる水の温度を、合成繊維用処理剤エマルションを合成繊維に付着させるときの雰囲気温度以上で水の沸点以下になるよう温調する工程
工程２Ａ：合成繊維用処理剤と、工程１Ａで温調した水とを混合し、更に防腐剤を混合して、合成繊維用処理剤エマルションを調製する工程
【請求項５】
更に下記の工程３Ａを経る請求項４記載の合成繊維用処理剤エマルションの調製方法。
工程３Ａ：工程２Ａで調製した合成繊維用処理剤エマルションを、それを合成繊維に付着させるときの雰囲気温度との差が２０℃以内となるよう温調する工程
【請求項６】
請求項１又は２記載の合成繊維用処理剤エマルションの調製方法であって、下記の工程１Ｂ及び工程２Ｂを経ることを特徴とする合成繊維用処理剤エマルションの調製方法。
工程１Ｂ：合成繊維用処理剤と、水とを混合し、更に防腐剤を混合して、エマルションを調製する工程
工程２Ｂ：工程１Ｂで調製したエマルションを、それを合成繊維に付着させるときの雰囲気温度との差が２０℃以内となるよう温調する工程
【請求項７】
請求項１又は２記載の合成繊維用処理剤エマルションを、合成繊維に対し合成繊維用処理剤として０．１〜１０質量％となるよう付着させることを特徴とする合成繊維の処理方法。
【発明の詳細な説明】
【技術分野】
【０００１】
本発明は合成繊維用処理剤エマルション、合成繊維用処理剤エマルションの調製方法及び合成繊維の処理方法に関する。
【背景技術】
【０００２】
従来、合成繊維用処理剤エマルションを用いる合成繊維の処理方法として、アルキルアミンにアルキレンオキサイドを付加した特定のポリエーテル化合物を含有する合成繊維用処理剤を１０％エマルションとし、このエマルションをそのままポリエステル系合成繊維に付着させる方法（例えば、特許文献１参照）、特定の分子量分布と分布定数を有する脂肪族系アルコールのアルキレンオキサイド付加物を含有する合成繊維用処理剤を２０％エマルションとし、このエマルションをそのままポリエステル系合成繊維に付着させる方法（例えば、特許文献２参照）等が提案されている。しかし、これら従来の合成繊維用処理剤エマルションを用いる合成繊維の処理方法には、合成繊維の紡糸工程における給油ラインで合成繊維用処理剤エマルション中にしばしば気泡が発生し、さらにはエマルション中で発生する細菌に由来したスカムも発生する。これら気泡やスカムに起因して合成繊維用処理剤の付着量が変動し、結果として紡糸工程で毛羽が発生して糸の生産性を不安定にしたり、得られる糸の染色性を悪化させるという問題がある。
【先行技術文献】
【特許文献】
【０００３】
【特許文献１】特開平６−２２８８８５号公報
【特許文献２】特開２００３−１５５６６４号公報
【発明の概要】
【発明が解決しようとする課題】
【０００４】
本発明が解決しようとする課題は、合成繊維の紡糸工程における給油ラインで、合成繊維用処理剤エマルション中に気泡が発生するのを効果的に抑止し、さらにエマルションから発生するスカムを抑制することにより、紡糸工程での毛羽の発生を防ぎ、優れた染色性の糸を製造できる合成繊維用処理剤エマルション、合成繊維用処理剤エマルションの調製方法及び合成繊維の処理方法を提供する処にある。
【課題を解決するための手段】
【０００５】
本発明者らは、前記の課題を解決するべく研究した結果、特定の合成繊維用処理剤と水とを特定割合で混合し、更に特定の防腐剤を特定割合で混合した合成繊維用処理剤エマルションであって、溶存酸素濃度が７ｍｇ／Ｌ以下又は所定の方法で測定した気体発生量が２ｍＬ／Ｌ以下にした合成繊維用処理剤エマルションが正しく好適であることを見出した。
【０００６】
すなわち本発明は、平滑剤を４０〜７５質量％及び界面活性剤を２５〜６０質量％（合計１００質量％）の割合で含有して成る合成性繊維用処理剤１００質量部当たり、水を２０〜１０００００質量部の割合で含有し、また下記の防腐剤を０．０００５〜０．０１質量％の割合で含有する合成繊維用処理剤エマルションであって、溶存酸素濃度が７ｍｇ／Ｌ以下又は下記の気体発生量が２ｍＬ／Ｌ以下であることを特徴とする合成繊維用処理剤エマルションに係る。また本発明はかかる合成繊維用処理剤エマルションの調製方法及びかかる合成繊維用処理剤エマルションを用いる合成繊維の処理方法に係る。
【０００７】
防腐剤：イソチアゾロン系の有機硫黄化合物、ベンズイソチアゾリン系の有機硫黄化合物、ジオキサン系の有機化合物及びジオール系の有機化合物から選ばれる防腐剤
気体発生量：合成繊維用処理剤エマルションを気体が入らないよう容器に密閉し、５０℃で２４時間静置して、この間に合成繊維用処理剤エマルションから発生した気体の容量を、合成繊維用処理剤エマルション１Ｌ当たりから発生した５０℃で１気圧下における気体の容量に換算した値
【０００８】
先ず、本発明に係る合成繊維用処理剤エマルション（以下、本発明のエマルションという）について説明する。本発明のエマルションは、平滑剤を４０〜７５質量％及び界面活性剤を２５〜６０質量％（合計１００質量％）の割合で含有して成る合成性繊維用処理剤１００質量部当たり、水を２０〜１０００００質量部の割合で含有し、また前記の防腐剤を０．０００５〜０．０１質量％の割合で含有する合成繊維用処理剤エマルションであって、溶存酸素濃度が７ｍｇ／Ｌ以下又は前記の気体発生量が２ｍＬ／Ｌ以下である合成繊維用処理剤エマルションである。
【０００９】
本発明のエマルションに供する合成繊維用処理剤中の平滑剤としては、１）ポリエーテル化合物、２）脂肪族エステル化合物、３）芳香族エステル化合物、４）（ポリ）エーテルエステル化合物、５）鉱物油等が挙げられる。これらの平滑剤は単独で用いることもできるし、また二つ以上を混合して用いることもできる。
【００１０】
ポリエーテル化合物としては、いずれも分子中にポリオキシアルキレン基を有する、ポリエーテルモノオール、ポリエーテルジオール、ポリエーテルトリオール等が挙げられるが、なかでも平均分子量７００〜１００００のポリエーテル化合物が好ましく、炭素数１〜１８の１〜３価のヒドロキシ化合物に炭素数２〜４のアルキレンオキサイドをブロック状又はランダム状に付加した平均分子量７００〜１００００のポリエーテル化合物がより好ましい。
【００１１】
脂肪族エステル化合物としては、１）ブチルラウラート、オクチルステアラート、ラウリルオクタナート、オレイルラウラート、オレイルオレアート、イソペンタコサニルイソステアラート等の、脂肪族１価アルコールと脂肪族モノカルボン酸とのエステル、２）１，６−ヘキサンジオールジデカナート、トリメチロールプロパントリオレアート等の、脂肪族多価アルコールと脂肪族モノカルボン酸とのエステル、３）ジラウリルアジペート、ジオレイルアゼレート等の、脂肪族１価アルコールと脂肪族多価カルボン酸とのエステル等が挙げられるが、なかでも脂肪族１価アルコールと脂肪族モノカルボン酸とのエステル、脂肪族多価アルコールと脂肪族モノカルボン酸とのエステルであって、総炭素数１５〜５０のエステルが好ましい。
【００１２】
芳香族エステル化合物としては、１）ベンジルステアラート、ベンジルラウラート等の、芳香族アルコールと脂肪族モノカルボン酸とのエステル、２）ジイソステアリルイソフタラート、トリオクチルトリメリテート等の、脂肪族１価アルコールと芳香族カルボン酸とのエステル等が挙げられるが、なかでも脂肪族１価アルコールと芳香族カルボン酸とのエステルであって、総炭素数１５〜５０のエステルが好ましい。
【００１３】
（ポリ）エーテルエステル化合物は、結果として、以上説明した脂肪族エステル化合物或は芳香族エステル化合物に（ポリ）エーテル部を導入した構造を有するものである。かかる（ポリ）エーテルエステル化合物としては、１）炭素数４〜２６の１〜３価の脂肪族アルコールに炭素数２〜４のアルキレンオキサイドを付加した（ポリ）エーテル化合物と、炭素数４〜２６の脂肪族カルボン酸とをエステル化した、分子中に１〜３個のエステル基を有する（ポリ）エーテルエステル化合物、２）１〜３価の芳香族アルコールに炭素数２〜４のアルキレンオキサイドを付加した（ポリ）エーテル化合物と、炭素数４〜２６の脂肪族カルボン酸とをエステル化した、分子中に１〜３個のエステル基を有する（ポリ）エーテルエステル化合物、３）炭素数４〜２６の１〜３価の脂肪族アルコールに炭素数２〜４のアルキレンオキサイドを付加した（ポリ）エーテル化合物と、芳香族カルボン酸とをエステル化した、分子中に１〜３個のエステル基を有する（ポリ）エーテルエステル化合物等が挙げられる。
【００１４】
鉱物油としては、それ自体は公知の各種が挙げられるが、なかでも３０℃の粘度が１×１０−６〜２×１０−４ｍ２／ｓのものが好ましく、３０℃の粘度が１×１０−６〜５×１０−５ｍ２／ｓのものがより好ましい。かかる好ましい鉱物油としては流動パラフィンオイルが有利に使用できる。
【００１５】
また本発明のエマルションに供する合成繊維用処理剤中の界面活性剤としては、アニオン性界面活性剤、カチオン性界面活性剤、両性界面活性剤、ノニオン性界面活性剤が挙げられる。これらの界面活性剤は単独で用いることもできるし、二つ以上を混合して用いることもできる。
【００１６】
アニオン性界面活性剤としては、１）オクチル酸カリウム、オレイン酸カリウム等の有機脂肪酸塩、２）デカンスルホン酸カリウム、テトラデカンスルホン酸ナトリウム等の有機スルホン酸塩、３）ドデシル硫酸ナトリウム等の有機硫酸塩、４）ラウリルリン酸エステルカリウム、オレイルリン酸エステルカリウム等の有機リン酸エステル塩等が挙げられる。カチオン性界面活性剤としては、テトラブチルアンモニウム塩等の第４級アンモニウム塩等が挙げられる。両性界面活性剤としては、１）ジメチルステアリルアミンオキサイド等の有機アミンオキサイド、２）オクチルジメチルアンモニオアセタート等のベタイン型両性界面活性剤、３）Ｎ，Ｎ−ビス（２−カルボキシエチル）−オクチルアミンナトリウム等のアラニン型両性界面活性剤等が挙げられる。ノニオン性界面活性剤としては、１）有機酸、有機アルコール、有機アミン及び／又は有機アミド分子に炭素数２〜４のアルキレンオキサイドを付加した化合物、例えばポリオキシエチレンオレイン酸エステル、ポリオキシエチレンラウリン酸エステルメチルエーテル、ポリオキシエチレンラウリルエーテル、ポリオキシプロピレンラウリルエーテルメチルエーテル、ポリオキシブチレンオレイルエーテル、ポリオキシエチレンポリオキシプロピレンノニルエーテル、ポリオキシエチレンポリオキシプロピレンオクチルエーテル、ポリオキシエチレンドデシルエーテル、ポリオキシエチレントリデシルエーテル、ポリオキシエチレンラウリルアミノエーテル、ポリオキシエチレンラウロアミドエーテル等のエーテル型ノニオン性界面活性剤、２）ソルビタントリオレアート、グリセリンモノラウラート等の多価アルコール部分エステル型ノニオン性界面活性剤、３）ポリオキシアルキレンソルビタントリオレアート、ポリオキシアルキレンヒマシ油エーテル、ポリオキシアルキレン硬化ヒマシ油エーテルトリオレアート等のポリオキシアルキレン多価アルコール脂肪酸エステル型ノニオン性界面活性剤、４）ジエタノールアミンモノラウロアミド等のアルキルアミド型ノニオン性界面活性剤、５）ポリオキシエチレンジエタノールアミンモノオレイルアミド等のポリオキシアルキレン脂肪酸アミド型ノニオン性界面活性剤等が挙げられる。
【００１７】
本発明のエマルションに供する水としては、水道水、工業用水、イオン交換水、蒸留水等が挙げられるが、なかでもイオン交換水、蒸留水が好ましい。
【００１８】
本発明のエマルションは溶存酸素濃度が７ｍｇ／Ｌ以下又は気体発生量が２ｍＬ／Ｌ以下のものである。溶存酸素濃度の測定は常法にしたがえばよく、かかる測定方法としては隔膜電極法が挙げられる。また気体発生量は、前記したように、合成繊維用処理剤エマルションを気体が入らないよう容器に密閉し、５０℃で２４時間静置して、この間に合成繊維用処理剤エマルションから発生した気体の容量を、合成繊維用処理剤エマルション１Ｌあたりから発生した５０℃で１気圧下における気体の容量に換算した値である。
【００１９】
本発明のエマルションは、以上説明した平滑剤、界面活性剤及び水を含有するものであるが、更に防腐剤を含有するものである。ここで防腐剤は、所謂防腐剤の他に、抗菌剤や殺菌剤の類を含む意味である。かかる防腐剤としては、イソチアゾロン系の有機硫黄化合物、ベンズイソチアゾリン系の有機硫黄化合物、ジオキサン系の有機化合物及びジオール系の有機化合物から選ばれるものを用いる。具体的には、５−クロロ−２−メチル−４−イソチアゾリン−３−オン、２−ｎ−ブチル−３−イソチアゾロン、２−ｎ―オクチル−４−イソチアゾリン−３−オン、２−ベンジル−３−イソチアゾロン、２−フェニル−３−イソチアゾロン、２−メチル−４，５−ジクロロイソチアゾロン、５−クロロ−２−メチル−３−イソチアゾロン、２−メチル−４−イソチアゾリン−３−オン、１，２−ベンズイソチアゾリン−３−オン、２−メチル−４，５−トリメチレン−４−イソチアゾリン−３−オン、ジチオ−２，２−ビス（ベンズメチルアミド）、５−ブロモ−５−ニトロ−１，３−ジオキサン、２−ブロモ−２−ニトロプロパン−１，３−ジオール、５−クロロ−５−ニトロ−１，３−ジオキサン、２−クロロ−２−ニトロプロパン−１，３−ジオール等が挙げられ、これらは１種単独で又は２種以上を組み合わせて用いることができる。なかでも防腐剤としては、イソチアゾロン系の有機硫黄化合物とジオール系有機化合物の混合物が好ましく、塩化イソチアゾロン系有機硫黄化合物とジオール系有機化合物の混合物がより好ましい。
【００２０】
防腐剤は、本発明のエマルション中にて０．０００５〜０．０１質量％となるよう添加するが、０．００１〜０．０１質量％となるよう添加するのが好ましい。
【００２１】
次に、本発明に係る合成繊維用処理剤エマルションの調製方法（以下、本発明の調製方法という）について説明する。本発明のエマルションは、調製に用いる合成繊維用処理剤、調製に用いる水及び／又は調製途中のエマルションに溶存気体の低減処理を行うことにより調製することができる。具体的には、１）特定の工程１Ａ及び特定の工程２Ａを経る方法（以下、本発明の調製方法Ａという）、２）特定の工程１Ｂ及び特定の工程２Ｂを経る方法（以下、本発明の調製方法Ｂという）のいずれの方法でも調製できる。
【００２２】
本発明の調製方法は、前記したように調製に用いる合成繊維用処理剤、調製に用いる水及び／又は調製途中のエマルションに溶存気体の低減処理を行う合成繊維用処理剤エマルションの調製方法である。溶存気体の低減処理とは、加温、超音波、減圧等の処理、更にはかかる処理と静置、緩やかな撹拌等を組合わせた処理により、合成繊維用処理剤、水、エマルションに溶解している気体を低減する処理のことである。
【００２３】
本発明の調製方法に用いる合成繊維用処理剤、水、防腐剤は、本発明のエマルションについて前記したものと同様である。
【００２４】
具体的に本発明の調製方法Ａは、下記の工程１Ａ及び工程２Ａを経る合成繊維用処理剤エマルションの調製方法である。
【００２５】
工程１Ａ：調製に用いる水の温度を、合成繊維用処理剤エマルションを合成繊維に付着させるときの雰囲気温度以上で水の沸点以下になるよう温調する工程
【００２６】
工程２Ａ：合成繊維用処理剤と、工程１Ａで温調した水とを混合し、更に防腐剤を混合して、合成繊維用処理剤エマルションを調製する工程
【００２７】
本発明の調製方法Ａは、前記した工程１Ａ及び工程２Ａに加え、更に下記の工程３Ａを経ることが好ましい。
【００２８】
工程３Ａ：工程２Ａで調製した合成繊維用処理剤エマルションを、それを合成繊維に付着させるときの雰囲気温度との差が２０℃以内となるよう温調する工程
【００２９】
工程１Ａにおいて、調製に用いる水の温度を、合成繊維用処理剤エマルションを合成繊維に付着させるときの雰囲気温度以上で水の沸点以下になるよう温調する方法としては、あらかじめ調製に用いる水をタンクに入れ、蒸気又は電気ヒーター等の方法により、温度制御下で加温する方法が挙げられる。
【００３０】
また工程３Ａにおいて、前記の工程１Ａ及び２Ａを経て調製した合成繊維用処理剤エマルションを、それを合成繊維に付着させるときの雰囲気温度との差が２０℃以内となるよう温調する方法としては、エマルションのストックタンクを蒸気又は電気ヒーター等により、温度制御下で加温する方法や、エマルションを合成繊維に付着させるときの雰囲気温度で一晩静置する方法等が挙げられる。
【００３１】
本発明の調製方法Ａに用いる合成繊維用処理剤、水、防腐剤は、本発明のエマルションについて前記したものと同様である。
【００３２】
本発明の調製方法Ａにおける合成繊維用処理剤エマルションの調製は、通常、エマルション調製タンクで行うが、例えば調製に用いる水はエマルション調製タンクにおいて蒸気又は電気ヒーター等により温調することができる。またエマルション調製タンクで調製した合成繊維用処理剤エマルションは、通常、ストックタンクに移送し、合成繊維への給油前に一時的に貯留するが、例えば合成繊維用処理剤エマルションはストックタンクにおいて蒸気又は電気ヒーター等により温調することができる。
【００３３】
また本発明の調製方法Ｂは、下記の工程１Ｂ及び工程２Ｂを経る合成繊維用処理剤エマルションの調製方法である。
【００３４】
工程１Ｂ：合成繊維用処理剤と、水とを混合し、更に防腐剤を混合して、エマルションを調製する工程
【００３５】
工程２Ｂ：工程１Ｂで調製したエマルションを、それを合成繊維に付着させるときの雰囲気温度との差が２０℃以内となるよう温調する工程
【００３６】
工程２Ｂにおいて、工程１Ｂで調製したエマルションをそれを合成繊維に付着させるときの雰囲気温度との差が２０℃以内となるよう温調する方法としては、エマルションをストックタンクに入れ、蒸気又は電気的エネルギー等により、温度制御下で加温する方法や、エマルションを合成繊維に付着させるときの雰囲気温度で一晩静置する方法等が挙げられる。
【００３７】
本発明の調製方法Ｂに用いる合成繊維用処理剤や水は、本発明のエマルションについて前記したものと同様である。
【００３８】
本発明の調製方法Ｂにおいて、合成繊維用処理剤エマルションは、通常、ストックタンクに移送し、合成繊維への給油前に一時的に貯留するが、例えば合成繊維用処理剤エマルションはストックタンクにおいて蒸気又は電気ヒーター等により温調することができる。
【００３９】
最後に本発明に係る合成繊維の処理方法（以下、本発明の処理方法という）について説明する。本発明の処理方法は、本発明のエマルションを、合成繊維に対し合成繊維用処理剤として０．１〜１０質量％となるよう付着させる処理方法である。
【００４０】
合成繊維としては、１）エチレンテレフタレートを主たる構成単位とするポリエステル、２）ナイロン６、ナイロン６６等のポリアミド、３）ポリアクリロニトリル、モダアクリル等のポリアクリル、４）ポリエチレン、ポリプロピレン等のポリオレフィン等が挙げられる。
【００４１】
付着させるための給油手段としては、ローラー給油法、計量ポンプを用いたガイド給油法、浸漬給油法、スプレー給油法等、公知の方法が挙げられるが、ローラー給油法又は計量ポンプを用いたガイド給油法が好ましい。
【発明の効果】
【００４２】
以上説明した本発明によると、合成繊維の紡糸工程における給油ラインで合成繊維用処理剤エマルション中に気泡が発生するのを効果的に抑止し、さらにエマルションから発生するスカムを抑制することにより、紡糸工程での毛羽の発生を防ぎ、優れた染色性の糸を製造できるという効果がある。
【実施例】
【００４３】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【００４４】
試験区分１（合成繊維用処理剤エマルションの調製）
・実施例１
平滑剤として表１に記載のＬ−１を６０部、界面活性剤として表１に記載のＳ−１を３４部及びＳ−３を６部の割合で均一に混合し、得られた合成繊維用処理剤をあらかじめ８０℃に温調しておいた水３００部とエマルション調製タンク内で均一に混合し、エマルションとした。調製したエマルションに防腐剤として表１に記載のＡ−１を０．００５％となるよう添加して均一に撹拌した。その後、このエマルションを４０℃に温調したストックタンクへ移送し、一晩静置して、温度を４０℃に温調した合成繊維用処理剤エマルションを調製した。
【００４５】
・実施例２
平滑剤として表１に記載のＬ−２を６０部、界面活性剤として表１に記載のＳ−１を３４部及びＳ−４を６部の割合で均一に混合し、得られた合成繊維用処理剤をあらかじめ６０℃に温調しておいた水２００部とエマルション調製タンク内で均一に混合し、エマルションとした。調製したエマルションに防腐剤として表１に記載のＡ−２を０．００３％となるよう添加して均一に撹拌した。その後、このエマルションを３０℃に温調したストックタンクへ移送し、一晩静置して、温度を３０℃に温調した合成繊維用処理剤エマルションを調製した。
【００４６】
・実施例３
平滑剤として表１に記載のＬ−２を６０部、界面活性剤として表１に記載のＳ−１を３４部及びＳ−４を６部の割合で均一に混合し、得られた合成繊維用処理剤をあらかじめ８０℃に温調しておいた水９００００部とエマルション調製タンク内で均一に混合し、エマルションとした。調製したエマルションに防腐剤として表１に記載のＡ−１を０．００４％となるよう添加して均一に撹拌した。その後、このエマルションを４０℃に温調したストックタンクへ移送し、一晩静置して、温度を４０℃に温調した合成繊維用処理剤エマルションを調製した。
【００４７】
・実施例４
平滑剤として表１に記載のＬ−１を７５部、界面活性剤として表１に記載のＳ−２を１９部及びＳ−４を６部の割合で均一に混合し、得られた合成繊維用処理剤をあらかじめ７０℃に温調しておいた水３００部とエマルション調製タンク内で均一に混合し、エマルションとした。調製したエマルションに防腐剤として表１に記載のＡ−３を０．００５％となるよう添加して均一に撹拌した。その後、このエマルションを３０℃に温調したストックタンクへ移送し、一晩静置して、温度を３０℃に温調した合成繊維用処理剤エマルションを調製した。
【００４８】
・実施例５
平滑剤として表１に記載のＬ−３を４０部、界面活性剤として表１に記載のＳ−１を５４部及びＳ−３を６部の割合で均一に混合し、得られた合成繊維用処理剤をあらかじめ８０℃に温調しておいた水１０００部とエマルション調製タンク内で均一に混合し、エマルションとした。調製したエマルションに防腐剤として表１に記載のＡ−１を０．００５％となるよう添加して均一に撹拌した。その後、このエマルションを４０℃に温調したストックタンクへ移送し、一晩静置して、温度４０℃に温調した合成繊維用処理剤エマルションを調製した。
【００４９】
・実施例６
平滑剤として表１に記載のＬ−１を７０部、界面活性剤として表１に記載のＳ−１を２４部及びＳ−３を６部の割合で均一に混合し、得られた合成繊維用処理剤をあらかじめ８０℃に温調しておいた水８００部とエマルション調製タンク内で均一に混合し、エマルションとした。調製したエマルションに防腐剤として表１に記載のＡ−３を０．００８％となるよう添加して均一に撹拌した。このエマルションを一晩静置した後、ストックタンクへ移送した。温度が２０℃の合成繊維用処理剤エマルションであった。
【００５０】
・実施例７
平滑剤として表１に記載のＬ−４を５０部、界面活性剤として表１に記載のＳ−２を４４部及びＳ−５を６部の割合で均一に混合し、得られた合成繊維用処理剤をあらかじめ５０℃に温調しておいた水１０００部とエマルション調製タンク内で均一に混合し、エマルションとした。調製したエマルションに防腐剤として表１に記載のＡ−２を０．００１％となるよう添加して均一に撹拌した。このエマルションを一晩静置した後、ストックタンクへ移送した。温度が１０℃の合成繊維用処理剤エマルションであった。
【００５１】
・実施例８
平滑剤として表１に記載のＬ−２を４５部、界面活性剤として表１に記載のＳ−１を４９部及びＳ−５を６部の割合で均一に混合し、得られた合成繊維用処理剤をあらかじめ６０℃に温調しておいた水８０部とエマルション調製タンク内で均一に混合し、エマルションとした。調製したエマルションに防腐剤として表１に記載のＡ−３を０．００４％となるよう添加して均一に撹拌した。このエマルションを一晩静置した後、ストックタンクへ移送した。温度が１０℃の合成繊維用処理剤エマルションであった。
【００５２】
・実施例９
平滑剤として表１に記載のＬ−２を４０部、界面活性剤として表１に記載のＳ−１を５４部及びＳ−４を６部の割合で均一に混合し、得られた合成繊維用処理剤を１０℃の水１００部とエマルション調製タンク内で均一に混合し、エマルションとした。調製したエマルションに防腐剤として表１に記載のＡ−１を０．００４％となるよう添加して均一に撹拌した。その後、このエマルションを３０℃に温調したストックタンクへ移送し、一晩静置して、温度３０℃に温調した合成繊維用処理剤エマルションを調製した。
【００５３】
・参考例１０
平滑剤として表１に記載のＬ−１を６０部、界面活性剤として表１に記載のＳ−１を３４部及びＳ−３を６部の割合で均一に混合し、得られた合成繊維用処理剤をあらかじめ８０℃に温調しておいた水３００部とエマルション調製タンク内で均一に混合し、エマルションとした。その後、このエマルションを４０℃に温調したストックタンクへ移送し、一晩静置して、温度４０℃に温調した合成繊維用処理剤エマルションを調製した。
【００５４】
・参考例１１
平滑剤として表１に記載のＬ−２を６０部、界面活性剤として表１に記載のＳ−１を３４部及びＳ−４を６部の割合で均一に混合し、得られた合成繊維用処理剤をあらかじめ６０℃に温調しておいた水２００部とエマルション調製タンク内で均一に混合し、エマルションとした。その後、このエマルションを３０℃に温調したストックタンクへ移送し、一晩静置して、温度３０℃に温調した合成繊維用処理剤エマルションを調製した。
【００５５】
・参考例１２
平滑剤として表１に記載のＬ−２を６０部、界面活性剤として表１に記載のＳ−２を３４部及びＳ−３を６部の割合で均一に混合し、得られた合成繊維用処理剤をあらかじめ６０℃に温調しておいた水１２００部とエマルション調製タンク内で均一に混合し、エマルションとした。このエマルションを一晩静置した後、ストックタンクへ移送した。温度が１０℃の合成繊維用処理剤エマルションであった。
【００５６】
・参考例１３
平滑剤として表１に記載のＬ−４を７０部、界面活性剤として表１に記載のＳ−２を２６部及びＳ−３を４部の割合で均一に混合し、得られた合成繊維用処理剤を５℃の水５０００部とエマルション調製タンク内で均一に混合し、エマルションとした。その後、このエマルションを３０℃に温調したストックタンクへ移送し、一晩静置して、温度３０℃に温調した合成繊維用処理剤エマルションを調製した。
【００５７】
・参考例１４
平滑剤として表１に記載のＬ−１を６０部、界面活性剤として表１に記載のＳ−１を３４部及びＳ−３を６部の割合で均一に混合し、得られた合成繊維用処理剤を５℃の水３００部とエマルション調製タンク内で均一に混合し、エマルションとした。調製したエマルションに対して防腐剤として表１に記載のＡ−１を０．００５％添加して均一に撹拌した。このエマルションを一晩静置した後、ストックタンクへ移送した。温度が１０℃の合成繊維用処理剤エマルションであった。
【００５８】
・参考例１５
平滑剤として表１に記載のＬ−２を６５部、界面活性剤として表１に記載のＳ−２を２９部及びＳ−４を６部の割合で均一に混合し、得られた合成繊維用処理剤を５℃の水１０００部とエマルション調製タンク内で均一に混合し、エマルションとした。このエマルションを一晩静置した後、ストックタンクへ移送した。温度が１０℃の合成繊維用処理剤エマルションであった。
【００５９】
・比較例１
平滑剤として表１に記載のＬ−３を８０部、界面活性剤として表１に記載のＳ−２を１６部及びＳ−５を４部の割合で均一に混合し、得られた合成繊維用処理剤を６０℃に温調しておいた水９００部とエマルション調製タンク内で均一に混合して、エマルションとした。調製したエマルションに防腐剤として表１に記載のＡ−２を０．００３％となるよう添加して均一に撹拌した。このエマルションを直ちにストックタンクへ移送した。温度が１５℃の合成繊維用処理剤エマルションであった。
【００６０】
・比較例２
平滑剤として表１に記載のＬ−２を３０部、界面活性剤として表１に記載のＳ−１を６４部及びＳ−４を６部の割合で均一に混合し、得られた合成繊維用処理剤を６０℃に温調しておいた水２００部とエマルション調製タンク内で均一に混合して、エマルションとした。このエマルションを直ちにストックタンクへ移送した。温度が１５℃の合成繊維用処理剤エマルションであった。
【００６１】
・比較例３
平滑剤として表１に記載のＬ−１を３５部、界面活性剤として表１に記載のＳ−２を５９部及びＳ−５を６部の割合で均一に混合し、得られた合成繊維用処理剤を５℃の水２０００部とエマルション調製タンク内で均一に混合して、エマルションとした。このエマルションを直ちにストックタンクへ移送した。温度が５℃の合成繊維用処理剤エマルションであった。
【００６２】
・比較例４
平滑剤として表１に記載のＬ−１を６０部、界面活性剤として表１に記載のＳ−１を３４部及びＳ−３を６部の割合で均一に混合し、得られた合成繊維用処理剤を１０℃の水３００部とエマルション調製タンク内で均一に混合して、エマルションとした。調製したエマルションに防腐剤として表１に記載のＡ−３を０．００３％となるよう添加して均一に撹拌した。このエマルションを直ちにストックタンクへ移送した。温度が１０℃の合成繊維用処理剤エマルションであった。
【００６３】
・比較例５
平滑剤として表１に記載のＬ−１を６０部、界面活性剤として表１に記載のＳ−２を３４部及びＳ−３を６部の割合で均一に混合し、得られた合成繊維用処理剤を５℃の水３００部とエマルション調製タンク内で均一に混合して、エマルションとした。このエマルションを直ちにストックタンクへ移送した。温度が５℃の合成繊維用処理剤エマルションであった。
【００６４】
・比較例６
平滑剤として表１に記載のＬ−１を７５部、界面活性剤として表１に記載のＳ−２を１９部及びＳ−３を６部の割合で均一に混合し、得られた合成繊維用処理剤を１０℃の水７０００部とエマルション調製タンク内で均一に混合して、エマルションとした。調製したエマルションに防腐剤として表１に記載のＡ−２を０．００３％となるよう添加して均一に撹拌した。このエマルションを直ちにストックタンクへ移送した。温度が１０℃の合成繊維用処理剤エマルションであった。
【００６５】
・比較例７
平滑剤として表１に記載のＬ−１を４０部、界面活性剤として表１に記載のＳ−２を５４部及びＳ−５を６部の割合で均一に混合し、得られた合成繊維用処理剤を５℃の水２００００部とエマルション調製タンク内で均一に混合して、エマルションとした。このエマルションを直ちにストックタンクへ移送した。温度が５℃の合成繊維用処理剤エマルションであった。
【００６６】
以上で調製した各例の合成繊維用処理剤エマルションの内容を、その温度を除き、表１にまとめて示した。
【００６７】
【表１】
0006029253.tif 000002
【００６８】
表１において、
Ｌ−１：ラウリルオクタナート／３０℃の粘度が１．３×１０−５ｍ２／ｓの鉱物油＝６７／３３（質量比）の混合物
Ｌ−２：ポリオキシエチレン（ｎ＝８）モノブチルエーテルのラウリン酸エステル
Ｌ−３：ブチルアルコールにエチレンオキサイド（ＥＯ）とプロピレンオキサイド（ＰＯ）とをＥＯ／ＰＯ＝５０／５０（質量比）の割合でランダム状に付加した数平均分子量１００００のポリエーテルモノオール／ラウリルアルコールにエチレンオキサイド（ＥＯ）とプロピレンオキサイド（ＰＯ）とをＥＯ／ＰＯ＝４０／６０（質量比）の割合でブロック状に付加した数平均分子量１８００のポリエーテルモノオール／ブチルアルコールにエチレンオキサイド（ＥＯ）とプロピレンオキサイド（ＰＯ）とをＥＯ／ＰＯ＝５０／５０（質量比）の割合でランダム状に付加した数平均分子量１０００のポリエーテルモノオール＝１２／３８／５０（質量比）の混合物
Ｌ−４：α−ブチル−ω−ヒドロキシ（ポリオキシエチレン）（ｎ＝８）のラウリン酸エステル／ブチルアルコールにエチレンオキサイド（ＥＯ）とプロピレンオキサイド（ＰＯ）とをＥＯ／ＰＯ＝５０／５０（質量比）の割合でランダム状に付加した数平均分子量３０００のポリエーテルモノオール／ブチルアルコールにエチレンオキサイド（ＥＯ）とプロピレンオキサイド（ＰＯ）とをＥＯ／ＰＯ＝４０／６０（質量比）の割合でランダム状に付加した数平均分子量１０００のポリエーテルモノオール＝２１／２６／５３（質量比）の混合物
【００６９】
Ｓ−１：ポリオキシエチレン（２０モル）硬化ヒマシ油エーテルトリオレアート
Ｓ−２：ポリオキシエチレン（８モル）ラウリルエーテル
Ｓ−３：デカンスルホン酸カリウム／オレイン酸カリウム＝５０／５０（質量比）の混合物
Ｓ−４：デカンスルホン酸カリウム／ラウリルリン酸エステルカリウム＝４２／５８（質量比）の混合物
Ｓ−５：ドデシル硫酸ナトリウム
【００７０】
Ａ−１：２−ｎ−ブチル−３−イソチアゾロン、１，２−ベンズイソチアゾリン−３−オン、２−クロロ−２−ニトロプロパン−１，３−ジオールの混合物
Ａ−２：５−クロロ−２−メチル−４−イソチアゾリン−３−オン、２−メチル−４−イソチアゾリン−３−オン、２−ブロモ−２−ニトロプロパン−１，３−ジオールの混合物
Ａ−３：２−ｎ―オクチル−４−イソチアゾリン−３−オン、２−ブロモ−２−ニトロプロパン−１，３−ジオールの混合物
【００７１】
試験区分２（合成繊維用処理剤エマルションの溶存酸素濃度及び気体発生量の測定）
・溶存酸素濃度の測定
試験区分１で調製した各例の合成繊維用処理剤エマルションをビーカーに１００ｍｌ量りとり、下記の隔膜電極法式溶存酸素計の検出プローブを該合成繊維用処理剤エマルション中に入れ、溶存酸素濃度を測定した。結果を表２にまとめて示した。
隔膜電極法式溶存酸素計：飯島電子工業社製の溶存酸素計ＤＯメーター  Ｂ−５０６
【００７２】
・気体発生量の測定
試験区分１で調製した各例の合成繊維用処理剤エマルション１Ｌを最大容量１．５Ｌのチャック付ポリ袋に気体が入らないよう注いで密閉し、５０℃で２４時間静置した。その後、チャック付ポリ袋内にあらかじめ入れておいたメスシリンダーに発生した気体をすべて補足し、合成繊維用処理剤エマルション１Ｌあたりから発生した５０℃で１気圧下における気体の容量を測定した。結果を表２にまとめて示した。
【００７３】
・合成繊維への合成繊維用処理剤エマルションの付着
固有粘度０．６４、酸化チタン含有量０．２％のポリエチレンテレフタラートを常法により乾燥した後、エクストルーダーを用いて２９５℃で紡糸し、口金から吐出して冷却固化した後の走行糸条に、試験区分１で調製した各例の合成繊維用処理剤エマルションを、表２中の付着時の雰囲気温度下で、計量ポンプを用いたガイド給油法にて、合成繊維用処理剤としての付着量が１．０％となるよう付着させた後、ガイドで集束させ、表面速度５０００ｍ／分で表面温度９０℃の第１コデットローラーと、表面速度５５００ｍ／分で表面温度１５０℃の第２コデットローラーとで延伸後、５５００ｍ／分の速度で巻き取り、８３デシテックス３６フィラメントの延伸糸を得た。この試験を７日間連続して行った。
【００７４】
試験区分３（紡糸毛羽及び染色斑の評価）
・紡糸毛羽の評価
前記のように７日間連続して試験し、７日目に得た延伸糸について巻き取り直前に、毛羽計数装置（東レエンジニアリング社製のＤＴ−１０５）にて５時間当たりの毛羽数を測定し、以下の基準で評価した。結果を表２にまとめて示した。
【００７５】
毛羽の評価基準
１：測定された毛羽数が０〜５個
２：測定された毛羽数が６〜１０個
３：測定された毛羽数が１１〜２５個
４：測定された毛羽数が２６個〜４０個
５：測定された毛羽数が４１個以上
【００７６】
・染色斑の評価
前記の毛羽を測定した延伸糸を用い、筒編機で直径７０ｍｍ、長さ１．２ｍの編地を作成した。作成した編地を、分散染料（日本化薬社製の商品名カヤロンポリエステルブルーＥＢＬ−Ｅ）を用い、高圧染色法により染色した。染色した編地を、常法に従い水洗、還元洗浄及び乾燥した後、直径７０ｍｍ、長さ１ｍの鉄製の筒に装着して、編地表面の濃染部分の点数を肉眼で数え、これを３回行った合計について以下の基準で評価した。結果を表２にまとめて示した。
【００７７】
染色斑の評価基準
１：濃染部分がない
２：濃染部分が１〜９点ある
３：濃染部分が１０〜１９点ある
４：濃染部分が２０〜２９点ある
５：濃染部分が３０点以上ある
【００７８】
【表２】
0006029253.tif 000003
【００７９】
表１及び表２の結果からも明らかなように、本発明によれば、合成繊維の紡糸工程における給油ラインで合成繊維用処理剤エマルション中に気泡が発生するのを効果的に抑止することにより、紡糸工程での毛羽の発生を防ぎ、優れた染色性を示す糸を製造できる。
【要約】
【課題】合成繊維の紡糸工程における給油ラインで、合成繊維用処理剤エマルション中に気泡が発生するのを効果的に抑止することにより、紡糸工程での毛羽の発生を防ぎ、優れた染色性の糸を製造できる合成繊維用処理剤エマルション、合成繊維用エマルションの調製方法及び合成繊維の処理方法を提供する。
【解決手段】特定の合成繊維用処理剤と水とを特定割合で混合した合成繊維用処理剤エマルションであって、溶存酸素濃度を１０ｍｇ／Ｌ以下又は所定の方法で測定した気体発生量を１０ｍＬ／Ｌ以下にした。
【選択図】なし